(57)【要約】【課題】各種の加工工程で排出された廃液から磁性および非磁性の金属粉粒を効果的に除去できると共に、安価で且つ狭い場所にも設置できる装置を用い得る金属粉粒含有廃液の処理方法を提供する。【解決手段】金属粉粒含有廃液Ｗ２を永久磁石１６に接触させることにより、磁性および非磁性の金属粉粒のスラッジＳを上記廃液Ｗ２中から除去する第１ステップと、その後、前記廃液ｗ４を金属メッシュスクリーン２８，２９に通過させて濾過することにより、第１ステップ後に残った金属粉粒のスラッジＳを除去する第２ステップと、を備え、上記第１ステップは、前記金属粉粒を含有する廃液Ｗ２が順次給水される沈殿槽２の中に、複数の永久磁石板１６をエンドレスに蛇行しつつ循環させることにより、磁性および非磁性の金属粉粒のスラッジＳを上記永久磁石板１６の表面に吸着した後、上記沈殿槽２の上方において永久磁石板１６に吸着した上記金属粉粒Ｓを該磁石板１６から分離して外部に除去するものである、金属粉粒含有廃液の処理方法。【選択図】  図１
2014000543.tif 000002
【特許請求の範囲】
【請求項１】
金属粉粒含有廃液を永久磁石に接触させることにより、磁性および非磁性の金属粉粒を上記廃液中から除去する第１ステップと、
その後、上記廃液を金属メッシュスクリーンに通過させて濾過することにより、第１ステップ後に残った金属粉粒を除去する第２ステップと、を備えている、
ことを特徴とする金属粉粒含有廃液の処理方法。
【請求項２】
前記第１ステップは、前記金属粉粒を含有する廃液が順次給水される沈殿槽の中に、複数の永久磁石板をエンドレスに蛇行しつつ循環させることにより、磁性および非磁性の金属粉粒を上記永久磁石板に吸着した後、上記沈殿槽の上方において前記磁石板に吸着した上記金属粉粒を該磁石板から分離して外部に除去するものである、
ことを特徴とする請求項１に記載の金属粉粒含有廃液の処理方法。
【請求項３】
前記第２ステップは、前記金属粉粒含有廃液を円筒形を呈する粗い金属メッシュスクリーンの内側を経て、その軸方向または径方向に隣接する細かい金属メッシュスクリーンの内側に給水し、該細かい金属メッシュスクリーンの内側から径方向に送水して、該スクリーンの孔内に残る金属粉粒と該スクリーンの外部に排出される清浄化された廃液とに分離するものである、
ことを特徴とする請求項１または２に記載の金属粉粒含有廃液の処理方法。
【請求項４】
前記第１ステップは、前記複数の永久磁石板をエンドレスに蛇行するコンベアに等間隔に取り付けられ、該コンベアは、前記沈殿槽内において複数に仕切られた沈殿池の何れか１つの内外に配設されている、
ことを特徴とする請求項１乃至３の何れか一項に記載の金属粉粒含有廃液の処理方法。
【発明の詳細な説明】
【技術分野】
【０００１】
本発明は、例えば、金属板の表面をクーラントを注ぎつつ研磨した際に生じる金属の微細な粉や粒を含む廃液（以下、金属粉粒含有廃液という）から金属粉粒を効果的に除去するための金属粉粒含有廃液の処理方法に関する。
【背景技術】
【０００２】
例えば、機械加工において冷却や潤滑を目的として用いられたクーラントには、切削粉や研磨屑のような磁性粒子がスラッジ（汚泥）として混入しており、該スラッジを分離除去することで、上記クーラントは、繰り返し利用される。上記磁性粒子を分離除去するため、断面円弧形状の磁石を内蔵した回転ドラムを上記使用済みクーラントの廃液に接触させ、上記磁性粒子を上記ドラムの外周面に吸着させて分離除去するに際し、該ドラムの外周面との間に小隙間を置いて掻き板を配置したマグネットセパレータが提案されている（例えば、特許文献１参照）。
しかし、上記マグネットセパレータでは、例えば、アルミニウムなどの非磁性の金属やオーステナイト系ステンレス鋼のような非磁性の鋼種からなる非磁性粒子のスラッジをクーラントから効果的に分離除去できない、という問題があった。
【０００３】
一方、磁性微粒子と非磁性微粒子との双方を含む使用済みクーラントなどのダーティ液から上記各粒子を濾過して除去するため、ダーティ液が導入される筒形状の濾過槽の内部に垂設した筒型のガイド内に磁石を昇降可能に配置し、該ガイドの周囲と上記濾過槽の内壁との間に断面が波形であるパンチングメタルからなる上下２枚の仕切板を間隔を配置して収容部を設け、該収容部内に多数の金属球からなる磁性球濾過材を充填した濾過装置も提案されている（例えば、特許文献２参照）。
上記濾過装置によれば、濾過槽内でダーティ液が水平な層状に配設された多数の磁性球濾過材同士の隙間を通過する際に、昇降可能な前記磁石の第１の位置において、磁化された磁性球濾過材の金属球同士を互いに吸着させて固定し、且つ第２の位置において脱磁し、磁気吸着を解除して多数の金属球を可動状態とすることで、磁性および非磁性の微粒子の双方をダーティ液から除去可能としている。
しかし、前記濾過装置による場合、筒形状の濾過槽、その内部に配置され且つ磁石が昇降可能なガイド、上下２枚の仕切り板間の収容部、該収容部に充填する多数の磁性球濾過材などの多くの複雑で且つ大がかりな装置が必要となるため、装置の製作コストが割高となり、且つ設置スペースがかなり広くなる、という問題があった。
【先行技術文献】
【特許文献】
【０００４】
【特許文献１】特開２００９−１８３９２３号公報(第１〜１０頁、図１〜４)
【特許文献２】特開２０１２−  ５５８８９号公報(第１〜１０頁、図１〜９)
【発明の概要】
【発明が解決しようとする課題】
【０００５】
本発明は、背景技術において説明した問題点を解決し、各種の加工工程で排出された廃液から磁性および非磁性の金属粉粒を効果的に除去できると共に、安価で且つ狭い場所にも確実に設置できる装置を用い得る金属粉粒含有廃液の処理方法を提供する、ことを課題とする。
【課題を解決するための手段および発明の効果】
【０００６】
本発明は、前記課題を解決するため、発明者による鋭意研究および調査の結果、金属粉粒含有廃液を永久磁石に接触させて磁性および非磁性の金属粉粒を除去する第１ステップと、その後で前記廃液を疎および密の金属メッシュスクリーンを通過させて濾過する第２ステップとを行う、ことに着想して成されたものである。
即ち、本発明による金属粉粒含有廃液の処理方法（請求項１）は、金属粉粒含有廃液を永久磁石に接触させることにより、磁性および非磁性の金属粉粒を上記廃液中から除去する第１ステップと、その後、前記廃液を金属メッシュスクリーンに通過させて濾過することにより、第１ステップ後に残った金属粉粒を除去する第２ステップと、を備えている、ことを特徴とする。
【０００７】
これによれば、第１ステップにおいて、金属粉粒含有廃液を永久磁石に接触させた際に、前記廃液中に含まれている鉄酸化物（例えば、四三化酸化鉄：マグネタイト）の粒子が、前記永久磁石により磁化されて該磁石の表面に吸着することで、該鉄酸化物粒子を磁性の金属粉粒と共に、前記廃液中から除去できる。その際、上記鉄酸化物粒子にヘテロ凝集によりアルミニウムや銅などの非磁性の金属粉粒が付着することで、係る非磁性の金属粉粒も同時に除去できる。次いで、第１ステップを経た廃液を、細かな網目の金属メッシュスクリーンに通過させる第２ステップを施すことによって、非金属系の不純物を含めて、所定の粒径以上の金属粉粒を確実に前記廃液から除去することができる。しかも、後述するように、第１および第２ステップに用いる装置は、それぞれ構造が簡素で且つ安価であり、狭い沈殿槽内などの狭い場所でも容易に設置し得る。従って、前記廃液から磁性および非磁性の金属粉粒を効果的で且つ効率良く安価に除去することができる。
【０００８】
尚、前記金属粉粒含有廃液は、例えば、熱間圧延された鋼材や帯鋼の表面の金属酸化物を研磨あるいは研削して除去した際に生じる、比較的微細な金属粒や金属粉の少なくとも一方を含むクーラント（冷却液）あるいは潤滑油である。
また、前記金属粉粒には、対象となる鋼種に応じて、磁性材(Ｆｅ、Ｎｉ、Ｃｏなど)と共に、非磁性材(例えば、Ａｌや、ＳＵＳ３０４)も含まれる。磁性材と非磁性材は、重量比で約１：１の割合から約１：４〜１：６の割合で前記廃液に含まれていても良い。
更に、前記永久磁石には、例えば、フェライト磁石、Ｓｍ−Ｃｏ系磁石、あるいはＮｄ−Ｆｅ−Ｂ系磁石などの希土類系磁石が含まれる。
また、前記第１ステップでは、主に平均粒径が５０μｍ以上の金属粒が除去され、前記第２ステップでは、主に平均粒径が５０μｍ未満の金属粉が除去される。例えば、当初の前記廃液中に含まれていた約１０００ｍｇの金属粉粒は、第１ステップの後では約１９０ｍｇに減り、更に、第２ステップの後では約１０８ｍｇに減った例がある。
また、前述した「ヘテロ凝集」は、学問的な理論付けは不十分でもあるが、ｐＨ約７〜９の範囲では、非磁性のアルミニウムや銅において酸化皮膜が形成された表面はプラスに帯電し、一方、鉄酸化物粒子の表面はマイナスに帯電しているため、これら両者が互いに凝集するものと考えられる。
加えて、第１および第２ステップを経て一定レベル以上に浄化された元廃液は、新たに成分調整された後、クーラントなどにして再利用（リサイクル）される。
【０００９】
また、本発明には、前記第１ステップは、前記金属粉粒を含有する廃液が順次給水される沈殿槽の中に、複数の永久磁石板をエンドレスに蛇行しつつ循環させることにより、磁性および非磁性の金属粉粒を上記永久磁石板に吸着した後、上記沈殿槽の上方において前記磁石板に吸着した上記金属粉粒を該磁石板から分離して外部に除去するものである、金属粉粒含有廃液の処理方法（請求項２）も含まれる。
これによれば、前記廃液が給水される沈殿槽の中において、複数の永久磁石板をエンドレスに蛇行しつつ循環するため、攪拌を受ける上記廃液の流速は、上記磁石が直線的に移動する部位とＵターンする部位とでは、異なる流速となるので、磁性の金属粉粒と非磁性の金属粉粒とが互いに接触し且つ互いに付着し合うようになる。その結果、前記磁性の金属粉粒と共に、非磁性の金属粉粒をも複数の永久磁石板の表面に付着させて、前記廃液から確実に除去することができる。
尚、複数の沈殿池に仕切られた前記沈殿槽は、上方を溢流(オーバーフロー)させる仕切壁と、底面との隙間から送水する仕切壁とを交互に配置した液槽である。
また、前記複数の永久磁石板をエンドレスに蛇行しつつ循環させる手段には、例えば、多数のリンク片を長手方向に沿ってエンドレス連結したリンクに前記磁石板を取り付けた後述するマグネットコンベアや、スプロケットによってＵターン可能としたチェーンに前記磁石板を取り付けたマグネットコンベアが含まれる。
更に、前記第１ステップの前に、前記金属粉粒含有廃液は、複数の沈殿池に仕切られた沈殿専用の別の沈殿槽を通過させるようにしても良い。
【００１０】
更に、本発明には、前記第２ステップは、前記金属粉粒含有廃液を円筒形を呈する粗い金属メッシュスクリーンの内側を経て、その軸方向または径方向に隣接する細かい金属メッシュスクリーンの内側に給水し、該細かい金属メッシュスクリーンの内側から径方向に送水して、該スクリーンの孔内に残る金属粉粒と該スクリーンの外部に排出される清浄化された廃液とに分離するものである、金属粉粒含有廃液の処理方法（請求項３）も含まれる。
これによれば、前記第１ステップを施された後の前記金属粉粒含有廃液を、円筒形を呈する粗い金属メッシュスクリーンの内側に流入させ、更に軸方向または径（放射）方向に沿って隣接する細かい金属メッシュスクリーンの内側から径（放射）方向に送水する第２ステップが施される。そのため、磁性の有無に拘わらず、前記廃液中に残っていた金属粉粒や非金属の不純物や夾雑物などを細かい網目の金属メッシュスクリーンにおいて濾過することで、前記廃液中の異物を確実に排除することができる。
尚、前記疎密２種類の金属メッシュスクリーンは、例えば、円筒形状の本体の内側にノズルを配置し、該本体の入口と出口との間の圧力差が一定値以上となった際に、少なくとも細かい金属メッシュスクリーンの網目に付着した前記金属粉粒のスラッジを、例えば、高圧水によって除去した後、繰り返し使用される。
【００１１】
加えて、本発明には、前記第１ステップは、前記複数の永久磁石板をエンドレスに蛇行するコンベアに等間隔に取り付けられ、該コンベアは、前記沈殿槽内において複数に仕切られた沈殿池の何れか１つの内外に配設されている、金属粉粒含有廃液の処理方法（請求項４）も含まれる。
これによれば、複数の沈殿池のうち、１つの沈殿池の内側および上側において、各磁石板の長さと幅がほぼ同様であるエンドレスのコンベアを配置することで、前述したように、磁性の金属粉粒と共に非磁性の金属粉粒をも各磁石板の表面にスラッジとして吸着させて、当該沈殿池の上方に取り出し、掻き板によって外部に取り出せる。しかも、他の沈殿池では、通常の沈殿作用が成されるので、前記廃液の浄化を効果的に行うことができる。
尚、前記複数の永久磁石板は、それらの両端部をエンドレスで且つ非磁性材からなるマグネットコンベアに取り付けられ、該コンベアが沈殿槽の中で蛇行しつつ上記磁石を移動する。そして、上記コンベアの一部が上記沈殿槽の外部を通過し、係る位置において、掻き板によってその表面に付着した磁性および非磁性の金属粉粒からなるスラッジ（汚泥）を掻き取られ後、外部に取り出される。該スラッジは、乾燥して金属粉粒に戻した後、合金添加物などとして再利用される。
【図面の簡単な説明】
【００１２】
【図１】本発明による処理方法を示す概略図。
【図２】本発明における第１ステップを示す概略図。
【図３】図２中のＸ−Ｘ線の矢視に沿った部分垂直断面図。
【図４】本発明の第２ステップに用いる濾過装置を示す破断部分を含む斜視図。
【図５】上記濾過装置の要部を示す垂直断面図。
【図６】図５中のＹ−Ｙ線の矢視に沿った垂直断面図。
【発明を実施するための形態】
【００１３】
以下において、本発明を実施するための形態について説明する。
図１は、本発明による金属粉粒含有廃液の処理方法を示す概略図である。
図１中の左上に示すように、例えば、予め、熱間圧延により所定の板厚とされた鋼板（帯鋼）Ｍを冷間圧延するに際し、該鋼板Ｍの表面に付着した酸化鉄を含む黒皮を除去するため、当該鋼板Ｍの表面に全体が円筒状のローラ形砥石Ｒを押し付けつつ回転させる研磨工程が行われている。この際、局部的な研磨部分の焼け付きを防ぐため、潤滑剤を含むクーラント（冷却液：図示せず）が上記鋼板Ｍの表面とローラ形砥石Ｒとの間に供給される。その結果、上記研磨工程では、研磨後におけるクーラントを主体とし、且つ上記研磨時に生じた微細な金属粉や金属粒などを含有する金属粉粒含有廃液Ｗ１が排出される。
尚、上記金属粉や金属粒には、Ｆｅ、Ｎｉ、Ｃｏなどの磁性の金属、酸化鉄などの磁性の酸化物、およびＡｌやＣｕなどの非磁性の金属などが含まれる。更に、前記廃液Ｗ１中には、油脂などの非金属系の不純物も含まれている。
【００１４】
前記金属粉粒含有廃液Ｗ１は、図１中における連続した複数の矢印で示すように、前記金属粉や金属粒および不純物を除去して浄化された後、成分調整された上、再び前記研磨工程において、クーラントして再度利用される。
そのため、本発明では、図１中の左下に示すように、予め、前記金属粉粒含有廃液Ｗ１を第１沈殿槽１に通水することによって、前記金属粉、金属粒、および不純物からなるスラッジ（汚泥）Ｓの一部を沈殿により除去している。
上記第１沈殿槽１は、上記廃液Ｗ１の中継ピットでもあり、四辺の側壁３と底板４とによって箱形状に形成され、その内側を底板４に接続した一対の仕切板５と、これらの間に配置され且つ底板４との間に隙間を有する仕切板６とによって、４つの沈殿池に区分されている。図１で左側の沈殿池から右側の沈殿池に向かって、前記廃液Ｗ１は、順次溢流（オーバーフロー）および伏流（アンダーフロー）する間において、含んでいた前記スラッジＳを底板４上に堆積させる。
【００１５】
図１に示すように、第１沈殿槽１内において、ある程度浄化されて右端の沈殿池に達した前記廃液Ｗ２は、ポンプ７によって第２沈殿槽２における左端の沈殿池に送水される。該第２沈殿槽２も、前記第１沈殿槽１と同様な側壁３、底板４、および仕切板５，６によって構成されている。係る第２沈殿槽２において、左側の側壁３と仕切板５とに挟まれた左端の沈殿池の内側と外側とにまたがって、前記廃液Ｗ２に含まれている金属粉や金属粒を除去するため、本発明の第１ステップを行うマグネットコンベア（コンベア）１０が配置されている。
係るマグネットコンベア１０は、図２の側面図で示すように、上記沈殿池内において、縦横に立体格子状に形成した枠体（図示せず）に支持され、且つ左右方向に沿って蛇行しつつ２往復して移動する鎖状のリンク１１と、該リンク１１の送り方向に対して等間隔で取り付けられた複数の永久磁石１６と、を備えている。
【００１６】
前記リンク１１は、図３の部分断面図に示すように、前記廃液Ｗ２が給水された沈殿池の内部を次述するガイドレール１４にガイドされて蛇行可能とされている。係るリンク１１は、側面視が長円形を対する多数のリンク片１２を長軸（長手）方向に沿って両端付近で互いにピン結合したものであり、長軸方向の外側に等間隔で取り付けた左右一対の車輪１３を、断面チャンネル形で且つ左右一対のガイドレール１４ごとの内側において転動させることで、前記エンドレスな蛇行を可能としている。図３に示すように、左右のリンク片１２，１２間の上方には、一対のＬ型金具１７を介して複数の永久磁石板１６が等間隔に取り付けられている。上記永久磁石板１６は、例えば、フェライト磁石からなり、係る磁石板１６以外の前記マグネットコンベア１０の各構成部材は、非磁性の金属材料からなる。
【００１７】
更に、前記コンベア１０のリンク１１は、図２中の左上に示すように、前記沈殿池および側壁３よりも上方に位置し、且つ側面視でほぼ逆Ｌ字形を呈する経路１９を含んでいる。係る経路１９の下側の水平部分には、永久磁石１６の表面に接触可能な掻き板（スクレーパー）１８が斜め上向きに配置されている。
第１ステップにおいて、例えば、前記第１沈殿槽１側から送水された前記廃液Ｗ２は、第２沈殿槽２における左端の沈殿池に給水され、係る沈殿池内において左右方向に蛇行しつつ移動する複数の永久磁石板１６と接触する。その際、上記廃液Ｗ２中に残留している磁性の微細な金属粉粒は基より、非磁性の微細な金属粉粒も永久磁石板１６ごとの表面に吸着される。例えば、Ｆｅ、Ｎｉ、Ｃｏなどの磁性を有する金属粉粒は、永久磁石板１６ごとの磁界によって磁化されることで、該永久磁石板１６の表面に磁気吸着されることは明らかである。
【００１８】
一方、第１ステップにおいて、ＡｌやＣｕなどの非磁性の金属粉粒は、次のような理由によって、永久磁石板１６ごとの表面に吸着されるもの考えられる。
前記鋼板ＭなどのようなＦｅを主成分とする鋼材の表面に対して、研磨など加工をクーラントを用いて施した場合、研磨後に生じる廃液中には、鉄酸化物（例えば、四三化酸化鉄：マグネタイト）の粒子が含まれている。該鉄酸化物は、前記永久磁石板１６によって磁化されると、該鉄酸化物粒子を磁性の金属粉粒と共に、前記廃液Ｗ２中から除去される。その際、上記鉄酸化物粒子に対して、ヘテロ凝集によってＡｌやＣｕなどの非磁性の金属粉粒が付着するため、係る非磁性の金属粉粒も同時に廃液Ｗ２中から除去することができる。
【００１９】
しかも、前記廃液Ｗ２が給水された沈殿池中において、複数の永久磁石板１６を蛇行させつつ循環するため、攪拌を受ける上記廃液Ｗ２の流速は、上記磁石板１６が直線的に移動する部位とＵターンする部位とでは、異なる流速になる。そのため、磁化された前記鉄酸化物粒子と非磁性の金属粉粒とが互いに接触し且つ付着し易くなる。その結果、前記磁性の金属粉粒と共に、非磁性の金属粉粒をも、複数の永久磁石板１６の表面に付着させて、前記廃液Ｗ２から確実に除去できる。
因みに、図２に示すように、経路１９の下側に配置された掻き板１８によって、永久磁石板１６ごとの表面に付着したスラッジＳを掻き落とし、回収容器８の中で乾燥・粉砕して、微細な金属粉末Ｐとした。係る金属粉末Ｐを磁性の有無で区分した結果、同じ廃液Ｗ２から回収された磁性の金属粉末の重量を１とした場合、同時に回収した非磁性の金属粉末の重量は、約０．５〜約３倍の範囲で回収することができた。
【００２０】
従って、前記マグネットコンベア１０を用いる本発明の第１ステップによれば、前記廃液Ｗ２中に含有されている磁性および非磁性の微細な金属粉粒を確実に除去できると共に、前記コンベア１０を用いるため、比較的安価で且つ前記沈殿池のような狭い場所にでも容易に設置できる。
尚、前記第１ステップでは、主に平均粒径が５０μｍ以上の金属粒が除去される。また、前記容器８で回収された磁性および非磁性の金属粉末Ｐは、使用目的別に成分調整された後、溶解炉などにおいて合金成分調整元素として投入される。更に、第１・第２沈殿槽１，２の底板４上に堆積した各スラッジＳも、処理作業が停止した際に、前記と同様にして金属粉末Ｐに再生された後、再度利用される。
【００２１】
前記第１ステップで浄化された廃液Ｗ３は、図１に示すように、第２沈殿槽２の各沈殿池を通過しつつスラッジＳを沈殿させて右端の沈殿池に達する。該右端の沈殿池に達した廃液Ｗ４は、ポンプ９によって、本発明の第２ステップを行う濾過装置２０の入口２６内に送水される。
係る濾過装置２０は、図４，図５に示すように、軸方向の両端を円盤形の端板２２で塞がれた円筒形の本体２１の内側に、該本体２１の内周面との間に一定の間隔を置いて、比較的粗い網目の金属メッシュスクリーン２８と、比較的細かい網目の金属メッシュスクリーン２９とを軸方向に沿って連続して内蔵している。前記スクリーン２８，２９は、ステンレス鋼線などのメッシュからなり、粗い網目のスクリーン２８は、網目の隙間の一辺が約１０００μｍであり、細かい網目のスクリーン２８は、網目の隙間の一辺が約５０μｍである。
尚、前記図４は、本体２１と、スクリーン２８，２９の一部とを省略して透視した状態を示す斜視図である。
【００２２】
前記濾過装置２０において、前記スクリーン２８が位置する上流側２４の本体２１の下側には、前記廃液Ｗ４の入口２６が開口し、且つ前記スクリーン２９が位置する下流側２５の本体２１の下側には、この第２ステップで浄化された廃液Ｗ５の出口２７が開口している。
また、前記スクリーン２８，２９の境界と本体２１の内周面との間には、リング形のシール材２３が配置され、入口２６から進入した前記廃液Ｗ４がスクリーン２８，２９の外側を通る経路を経て出口２７に短絡する事態を防止している。係るシール材２３を境にして、本体２１の内側は、前記スクリーン２８が位置する上流側２４と、前記スクリーン２９が位置する下流側２５とに区分されている。
【００２３】
尚、前記スクリーン２８，２９の中心部には、例えば、図示しない複数のノズルから高圧水を噴射する目詰まり防止手段が配置され、濾過装置２０への前記廃液Ｗ４の給水を止めた際、上記高圧水により前記スクリーン２８，２９の網目からごとから吹き飛ばされた前記スラッジＳなどを含む微細な不純物が外部へ除去される。その結果、前記スクリーン２８，２９の網目が浄化されるので、濾過装置２０は、前記廃液Ｗ４を浄化するための濾過運転に復帰する。
前記のような濾過装置２０を用いる第２ステップによれば、磁性の有無に拘わらず、前記廃液Ｗ４中に残っていた金属粉粒や非金属の夾雑物などのスラッジを細かい網目の金属メッシュスクリーン２９において濾過することで、上記廃液Ｗ４中の異物を確実に排除することができる。
【００２４】
尚、前記第１，第２ステップによって、比較的浄化された上記廃液Ｗ５は、図１中の上方の矢印で示したように、成分調整された後、前記鋼板Ｍの研磨工程のクーラントに再利用される。
前記のような本発明によれば、前記マグネットコンベア１０を用いる第１ステップによって、前記廃液Ｗ２から磁性および非磁性の金属粉粒を除去でき、引き続いて、前記濾過装置２０を用いる第２ステップによって、前記廃液Ｗ４から種類に限らず不純物を濾過して比較的澄んだ廃液Ｗ５とすることができる。因みに、当初の廃液Ｗ１中に含まれていた約１０００ｍｇの金属粉粒は、第１ステップの後では約２００ｍｇに減り、且つ第２ステップの後では約１００ｍｇに減らせた。
しかも、前記マグネットコンベア１０は、比較的簡素な構造で且つ前記沈殿池のような狭い場所にも容易に設置でき、且つ前記濾過装置２０も、例えば、市販品を活用することにより、低コストで設置することができる。
従って、本発明によれば、前記廃液Ｗ１から金属粉粒を効率良く除去して再利用でき、且つ最終的に浄化された前記廃液Ｗ５も、クーラントに再利用できるので、実施的にクローズドシステムとして活用でき、環境上からも好適にし得る。
【００２５】
本発明は、以上において説明した形態に限定されるものではない。
例えば、前記図１中において、前記第１沈殿槽１を省略して、前記廃液Ｗ１を前記コンベア１０が設置された第２沈殿槽２に直接供給する形態としても良い。
また、前記コンベア１０は、第２沈殿槽２における中間の沈殿池あるいは最下流の沈殿池に設置しても良い。
更に、前記第１，２沈殿槽１，２の内側から、仕切板５，６を省略しても良い。
加えて、前記濾過装置２０において、前記細かいスクリーン２９の内側に粗いスクリーン２８を同心円状に配置し、一方の端板２２から粗いスクリーン２８の内側に前記廃水Ｗ４を供給する形態としても良い。
【産業上の利用可能性】
【００２６】
本発明によれば、各種の加工工程で排出された廃液から磁性および非磁性の金属粉粒を効果的に除去できると共に、安価で且つ狭い場所にも設置できる装置を用い得る金属粉粒含有廃液の処理方法を確実に提供できる。
【符号の説明】
【００２７】
２……………第２沈殿槽（沈殿槽）
１０…………マグネットコンベア（コンベア）
１６…………永久磁石板
２８，２９…金属メッシュスクリーン
Ｗ２，Ｗ４…金属粉粒含有廃液
Ｓ……………スラッジ（金属粉粒）
【図１】
2014000543.tif 000003
【図２】
2014000543.tif 000004
【図３】
2014000543.tif 000005
【図４】
2014000543.tif 000006
【図５】
2014000543.tif 000007
【図６】
2014000543.tif 000008